ТКАНЬ ЧИСТОЛЬНЯНАЯ (ВАРИАНТЫ)

ТЮШЬ ЧИСТОЛЬНЯНАЯ (ВАРИАНТЫ)
Группа полезных моделей относится к текстильной промышленности, в частности, к производству льняных тканей бытового назначения: бельевого, сорочечного, блузочного, костюмно-плательного ассортимента, а также изделий для бытовых нужд (скатерти, занавеси, салфетки, фартуки и т.п.).
Известна ткань чистольняная (свидетельство на полезную модель №- , RU. МПК ДОЗ Д 15/00, публ. в бюлл. ПМПО № 9, 16.09.99 г.), выполненная из льняной пряжи путем полотняного переплетения нитей основы и утка. Ткань имеет в своем составе по основе среднельняное волокно, по утку обыкновенное льняное волокно- 100%, ткань выполнена шириной 150(+/-2) см, при этом количество нитей на 10 см по основе равно 174(+/-4), а по утку 153(+/-5),
линейной плотностью по основе и утку 56(+/-2,52) текс. Ткань выполнена с поверхностной плотностью 185(+/-13) г/м . Указанная
ткань выбрана в качестве ближайшего аналога (прототипа) для первого и второго варианта группы полезных моделей.
Задача, на решение которой направлена группа полезных моделей, заключается в расширении и обновлении ассортимента льняных тканей при сохранении их высоких потребительских и гигиенических свойств.
Технический результат, достигаемый в каждом из вариантов группы полезных моделей, заключается в реализации поставленной задачи и выражается в создании новых видов натуральных льняных тканей бытового назначения при сохранении высоких потребительских и гигиенических свойств: стойкости к истиранию, прочности на разрыв и других).
2000111861
||||lll|llllllllllp№|llljillllfllll
МПК доз Д 15/00
Р
Поставленная задача и технический результат в первом варианте группы полезных моделей достигается тем, что в ткани чистольня/7 Ot,uy/T7ffJiM
НОЙ, выполненной переплетением основных и уточных нитей из льняной пряжи линейной плотностью 56 текс, причем по основе средней льняной, по утку обыкновенной льняной при ширине ткани 148-158 см, в отличие от прототипа в качестве основных нитей допускается использование высокой льняной или специальной льняной или обыкновенной льняной пряжи, в качестве уточных - высокой льняной или специальной льняной или средней льняной пряжи при количестве нитей на 10 см по основе 170-176, по утку 142-150,
В ткани чистольняной по второму варианту ее выполнения технический результат достигается тем, что в ткани, выполненной полотняным переплетением основных и уточных нитей из льняной пряжи линейной плотностью 56 текс при ширине ткани 148-152 см в отличие от прототипа на количество нитей на 10 см составляет по основе 157-163, по утку 154-164.
Поверхностная плотность ткани в обоих вариантах составляет 167-193 г/м.
Выполнение ткани полотняным переплетением, которое в сравнении с другими видами обеспечивает минимальную рыхлость ткани, позволяет получить ткань формоустойчивой в условиях эксплуатации, особенно при стирке. Выбор переплетения с одновременным использованием в основе и утке натуральных волокон в виде льняной пряжи поверхностной плотности 56 текс обеспечивает ткани высокие потребительские свойства при количестве нитей по основе и утку, указанных в формуле.
основных и уточных нитей используют льняную пряжу линейной плотности 56 текс мокрого способа прядения. Далее ткань подвергают стрижке на стригальной машине и затем в зависимости от назначения отваривают или отбеливают на отбельной линии ЛЖО-1-Л. Отваренную или отбеленную ткань обрабатывают на отделочной линии Текстима200 или ЛЗО-Е20, где ее сушат и подвергают ширению в сушильноширильном поле. Разбраковку ткани производят на машине БМН-180. Все технологические обработки проводят по известным режимам без перестройки технологического процесса.
В основе и утке используют льняную пряжу в соответствии с ГОСТ 10078-85. По ГОСТу льняная пряжа в зависимости от качества может быть: специальной льняной (СЛ), средней льняной (СрЛ), высокой льняной (ВЛ), обыкновенной льняной (ОЛ).
В процессе ткачества используют и предварительно окрашенную льняную пряжу, в этом случае на тканях получают разнообразные рисунки (полоски, клетки и т.п.).
На фиг. 1,2.представлена схема структуры ткани.
Ткань чистольняная, выполненная в соответствии с полезной моделью, образована полотняным переплетением нитей основы 1 и утка 2, состоящих из льняной пряжи линейной плотности 56 текс. Каждая нить основы переплетается с нитью утка.
Ткань по первому варианту выполнена с количеством нитей на 10 см по основе 170-176, по утку 142-150, ткань по второму варианту - по основе 157-163, по утку 154-164. Ширина и поверхностная плотность ткани в обоих вариантах выполнены одинаковыми.
Примеры конкретного выполнения и физико-механические показатели ткани представлены в табл.1 (ткань по 1-му варианту), в табл.2 (ткань по сторому варианту выполнения).
Как видно из табл.1 и табл.2, при использовании существенных признаков, указанных в формуле полезной модели по первому и второму варианту ее выполнения, можно получить ткани для разнообразного ассортимента изделий при сохранении высоких потребительских и гигиенических свойств.
Показатели качества готовой ткани соответствуют требованиям ГОСТ 10138-93.
LO О
ст ст
vh
JN со
со
CQ
lO
LO ю
CV2 Ю
со со - со
аэ ю
LO
LO
LO
LO сг о  С  тН
с- иэ
со
сг
с- ст
OJ CV2
СЧ2
ю ю
СЧ2
LO
LO
а
ч
тН LO
тН
о to
to
Сч}
оф
со СЧ2
00
- СТ
гН гН
ою
С
СО
LO
ст
со
с- ю
о иэ
ю CJD ю
4-1 vH тН
со о JN to со ю
тН тН тН
со о
00 СП
ста
оо
Г
со о ю о ю
о о
о
тН
ю
оо to
00 СГ
ю LO тН гН
со to
ел
«
сг